(57)【要約】【課題】除去対象物質を含む水から、除去対象物質を短時間で不溶化、固液分離し、良好な水質の処理水を得て、分離した固形物を効率的に減容化できる水処理方法を提供する。【解決手段】塩基性炭酸マグネシウムを５００〜７００℃の範囲の温度で焼成したマグネシウム剤、および水酸化マグネシウムを４５０〜６５０℃の範囲の温度で焼成したマグネシウム剤のうち少なくとも１つを、除去対象物質を含む被処理水に添加する、水処理方法である。【選択図】なし【特許請求の範囲】
【請求項１】
塩基性炭酸マグネシウムを５００〜７００℃の範囲の温度で焼成したマグネシウム剤、および水酸化マグネシウムを４５０〜６５０℃の範囲の温度で焼成したマグネシウム剤のうち少なくとも１つを、除去対象物質を含む被処理水に添加することを特徴とする水処理方法。
【請求項２】
請求項１に記載の水処理方法であって、
前記マグネシウム剤は、ＢＥＴ比表面積が８５ｍ２／ｇ以上であり、かつ結晶子サイズが１１０Å以下であることを特徴とする水処理方法。
【請求項３】
請求項１または２に記載の水処理方法であって、
前記被処理水は、前記除去対象物質としてホウ素、フッ素、セレン、重金属もしくはそれらの化合物、またはシリカのうちの少なくとも１つを含むことを特徴とする水処理方法。
【請求項４】
請求項１〜３のいずれか１項に記載の水処理方法であって、
前記被処理水への前記マグネシウム剤の添加後に除去対象物質の不溶化反応を行う工程と、
不溶化された不溶化物を固液分離する工程と、
をさらに含み、
前記不溶化物を固液分離する前のｐＨが１０以上となるような量の前記マグネシウム剤を前記被処理水に添加することを特徴とする水処理方法。
【請求項５】
塩基性炭酸マグネシウムおよび水酸化マグネシウムのうち少なくとも１つの焼成物を含んでおり、ＢＥＴ比表面積が８５ｍ２／ｇ以上であり、かつ結晶子サイズが１１０Å以下であることを特徴とする水処理用マグネシウム剤。
【請求項６】
塩基性炭酸マグネシウムを５００〜７００℃の範囲の温度で焼成することによって、または水酸化マグネシウムを４５０〜６５０℃の範囲の温度で焼成することによって、マグネシウム剤を得ることを特徴とする水処理用マグネシウム剤の製造方法。
【請求項７】
請求項６に記載の水処理用マグネシウム剤の製造方法であって、
前記マグネシウム剤は、ＢＥＴ比表面積が８５ｍ２／ｇ以上であり、かつ結晶子サイズが１１０Å以下であることを特徴とする水処理用マグネシウム剤の製造方法。
【発明の詳細な説明】
【技術分野】
【０００１】
本発明は、マグネシウム化合物を用いる、ホウ素等の除去対象物質を含有する水の処理方法、その水処理に用いる水処理用マグネシウム剤、およびその水処理用マグネシウム剤の製造方法に関する。
【背景技術】
【０００２】
各種産業で排出されるホウ素、フッ素、セレン、シリカ、重金属等の物質を高い濃度で含む排水は、それらの物質を排水基準以下まで処理して放流する必要がある。例えば、石炭を燃焼して発電等を行う発電設備では排ガスを浄化するための脱硫設備が設置され、例えば、アルカリ剤を溶解させた水により、排ガス中の硫黄分や集塵機で除去されなかった煤塵等を除去している。硫黄分や煤塵等を吸収した水は適宜、脱硫設備から脱硫排水として排出され、排水基準以下にまで処理されて海洋等に放流される。
【０００３】
この脱硫排水には、通常、石炭等に含まれるホウ素、フッ素、セレン、重金属（鉄、鉛、銅、クロム、カドミウム、水銀、亜鉛、ヒ素、マンガン、ニッケル等）等が含有される。中でもホウ素は、ホウ酸（Ｈ３ＢＯ３）等として高い濃度で含有されることがあり、２００〜５００ｍｇ−Ｂ／Ｌ程度存在することもある。
【０００４】
これらの物質を対象とした水処理では、安価かつ水中に残留しても有害性のほとんどないマグネシウム塩を添加し、それらの物質を不溶化して、不溶化物を固液分離で被処理水から分離する方法が用いられることがある。マグネシウム塩はこれらの物質を一括で不溶化することができることが知られている（特許文献１、特許文献２、非特許文献１参照）。
【０００５】
一方、シリカが含まれるシリカ含有水を回収再利用しようとする場合、配管や後段の逆浸透膜（ＲＯ）装置等におけるスケール発生が問題となるため、シリカ含有水の回収率の向上や安定運転が困難になる場合がある。そこで、シリカ含有水中のシリカの量を低減することが求められる。このシリカ含有水中のシリカの量を低減する方法として、マグネシウム塩を使用する方法が検討されている（非特許文献２参照）。
【０００６】
このようにマグネシウム塩は、水中の様々な物質、イオンを除去することができ、水処理剤として使用される。マグネシウム塩は、水中で溶解するとマグネシウムイオンとなるが、水を概ねｐＨ１０以上のアルカリ性に調整すると、ホウ素、フッ素等とマグネシウムが結合して不溶物を形成したり、あるいはマグネシウムと水酸化物イオンが結合して不溶化した水酸化マグネシウムに、ホウ素、フッ素等が吸着して不溶化する。これら不溶物を固液分離することで、水からホウ素、フッ素等の様々な物質を除去することができる。
【０００７】
マグネシウムは多量に産出される資源であり安価であるため、処理に要するランニングコストも低い。また、処理水を中性にして環境中に放流する際、有害性のほとんどないマグネシウムは、処理水に残留してもほとんど問題はないという優れた特徴を有する。
【０００８】
マグネシウム塩で工業的に水処理剤として利用可能なものとしては、塩化マグネシウム六水和物（ＭｇＣｌ２・６Ｈ２Ｏ）、塩基性炭酸マグネシウム（３ＭｇＣＯ３・Ｍｇ（ＯＨ）２・Ｈ２Ｏ）、水酸化マグネシウム（Ｍｇ（ＯＨ）２）、酸化マグネシウム（ＭｇＯ）等がある。いずれのマグネシウム塩も、水中ではｐＨ１０以上のアルカリ性において除去対象物質を不溶化することができる。
【０００９】
これらのマグネシウム塩は、上記のような優れた特徴を有する反面、以下のような問題点もあった。まず、塩化マグネシウム・六水和物については、マグネシウム塩中のマグネシウム分が約１２％と他のマグネシウム塩に比べて少なく、添加量が多く必要である。さらに、水酸基を含まないため、被処理水をアルカリ性にして除去対象物質を不溶化するためには、別途、苛性ソーダ等のアルカリ剤を添加する必要がある。
【００１０】
塩基性炭酸マグネシウム、水酸化マグネシウムは、マグネシウム分は塩化マグネシウム・六水和物より多く、分子内に塩基（水酸基）を含むものの、中性の水にはほとんど溶解しないことから、一度、被処理水に酸を添加して酸性としてから添加するか、またはマグネシウム塩そのものに酸を添加して水溶液としてから被処理水に添加する必要がある。被処理水があらかじめ酸性であればよいが、中性の場合は、酸を添加し、さらにマグネシウム塩添加後、被処理水のｐＨをアルカリ性にするためにアルカリ剤を添加する必要がある。また、酸添加後、マグネシウムのほとんどはマグネシウムイオンとなり、アルカリ剤でｐＨ９．５以上となった際、除去対象物質と結合する以外の大部分のマグネシウムイオンは膨潤な水酸化マグネシウム（Ｍｇ（ＯＨ）２）スラリとなり、沈殿分離性、脱水性が悪いという課題がある。
【００１１】
酸化マグネシウムは、塩基性炭酸マグネシウム、水酸化マグネシウムを５００℃以上の高温で焼成したものであり、マグネシウム分が多く、水に溶解すると水酸化マグネシウムとなり、水はアルカリ性を呈する。また、アルカリ性となって生成する不溶物は、水酸化マグネシウムだけでなく、一部に酸化マグネシウムや炭酸マグネシウムの結晶を含むため、塩基性炭酸マグネシウム、水酸化マグネシウムを水処理剤として形成させた水酸化マグネシウムを主とする不溶物スラリよりも沈殿分離性、脱水性が良いという特徴もある。
【００１２】
しかしながら、焼成条件によっては、酸化マグネシウムは水への溶解が遅いため、除去対象物質の不溶化反応に多くの時間がかかり、処理に時間を要すること、短時間で処理を行おうとすると、除去対象物質を十分不溶化できず処理水質が悪い、処理水質を良好にするには多量の酸化マグネシウムを添加する必要があるという課題があった。
【先行技術文献】
【特許文献】
【００１３】
【特許文献１】特許第３３５５２８１号公報
【特許文献２】特許第４５５８６３３号公報
【非特許文献】
【００１４】
【非特許文献１】井澤  彩、前田  素生、所  千晴、笹木  圭子，「水酸化マグネシウム共沈法における廃水中のホウ素除去機構の考察」，Journal of MMIJ, Vol.130, pp.155-161(2014)
【非特許文献２】Isabel Latour, Ruben Miranda, Angeles Blanco, 「Silica removal with sparingly soluble magnesium compounds. Part I」, Separation and Purification Technology, 138(2014), pp.210-218
【発明の概要】
【発明が解決しようとする課題】
【００１５】
本発明の目的は、除去対象物質を含む水から、除去対象物質を短時間で不溶化、固液分離し、良好な水質の処理水を得て、分離した固形物を効率的に減容化できる水処理方法、その水処理に用いる水処理用マグネシウム剤、およびその水処理用マグネシウム剤の製造方法を提供することにある。
【課題を解決するための手段】
【００１６】
本発明は、塩基性炭酸マグネシウムを５００〜７００℃の範囲の温度で焼成したマグネシウム剤、および水酸化マグネシウムを４５０〜６５０℃の範囲の温度で焼成したマグネシウム剤のうち少なくとも１つを、除去対象物質を含む被処理水に添加する、水処理方法である。
【００１７】
前記水処理方法において、前記マグネシウム剤は、ＢＥＴ比表面積が８５ｍ２／ｇ以上であり、かつ結晶子サイズが１１０Å以下であることが好ましい。
【００１８】
前記水処理方法において、前記被処理水は、前記除去対象物質としてホウ素、フッ素、セレン、重金属もしくはそれらの化合物、またはシリカのうちの少なくとも１つを含むことが好ましい。
【００１９】
前記水処理方法において、前記被処理水への前記マグネシウム剤の添加後に除去対象物質の不溶化反応を行う工程と、不溶化された不溶化物を固液分離する工程と、をさらに含み、前記不溶化物を固液分離する前のｐＨが１０以上となるような量の前記マグネシウム剤を前記被処理水に添加することが好ましい。
【００２０】
また、本発明は、塩基性炭酸マグネシウムおよび水酸化マグネシウムのうち少なくとも１つの焼成物を含んでおり、ＢＥＴ比表面積が８５ｍ２／ｇ以上であり、かつ結晶子サイズが１１０Å以下である、水処理用マグネシウム剤である。
【００２１】
また、本発明は、塩基性炭酸マグネシウムを５００〜７００℃の範囲の温度で焼成することによって、または水酸化マグネシウムを４５０〜６５０℃の範囲の温度で焼成することによって、マグネシウム剤を得る、水処理用マグネシウム剤の製造方法である。
【００２２】
前記水処理用マグネシウム剤の製造方法において、前記マグネシウム剤は、ＢＥＴ比表面積が８５ｍ２／ｇ以上であり、かつ結晶子サイズが１１０Å以下であることが好ましい。
【発明の効果】
【００２３】
本発明により、除去対象物質を含む水から、除去対象物質を短時間で不溶化、固液分離し、良好な水質の処理水を得て、分離した固形物を効率的に減容化できる水処理方法、その水処理に用いる水処理用マグネシウム剤、およびその水処理用マグネシウム剤の製造方法を提供することができる。
【図面の簡単な説明】
【００２４】
【図１】実施例１−１〜１−５および比較例１−１〜１−５における、各マグネシウム剤のＸ線回析スペクトルである。
【図２】実施例２−１〜２−５および比較例２−１〜２−２における、各マグネシウム剤のＸ線回析スペクトルである。
【図３】実施例１−１〜１−５および比較例１−１〜１−５における、各マグネシウム剤添加後１〜１２０分後の被処理水のｐＨの測定結果を示すグラフである。
【図４】実施例１−１〜１−５および比較例１−１〜１−５における、各マグネシウム剤添加後１〜１２０分後の被処理水中の溶存ホウ素残留率（％）の分析結果を示すグラフである。
【図５】実施例２−１〜２−５および比較例２−１〜２−２における、各マグネシウム剤添加後１〜１２０分後の被処理水のｐＨの測定結果を示すグラフである。
【図６】実施例２−１〜２−５および比較例２−１〜２−２における、各マグネシウム剤添加後１〜１２０分後の被処理水中の溶存ホウ素残留率（％）の分析結果を示すグラフである。
【発明を実施するための形態】
【００２５】
本発明の実施の形態について以下説明する。本実施形態は本発明を実施する一例であって、本発明は本実施形態に限定されるものではない。
【００２６】
本発明の実施形態に係る水処理方法は、塩基性炭酸マグネシウムを５００〜７００℃の範囲の温度で焼成して得た酸化マグネシウムを主成分とするマグネシウム剤、および水酸化マグネシウムを４５０〜６５０℃の範囲の温度で焼成して得た酸化マグネシウムを主成分とするマグネシウム剤のうち少なくとも１つを、除去対象物質を含む被処理水に添加する方法である。この方法により、安価なマグネシウム塩を用いて、除去対象物質を含む水から、除去対象物質を短時間で不溶化、固液分離し、良好な水質の処理水を得て、分離した固形物を効率的に減容化することができる。また、安価なマグネシウム塩を効率的に使用することができるため、処理に要する薬品コストを低減することができる。本発明の実施形態に係る水処理用マグネシウム剤は、塩基性炭酸マグネシウムおよび水酸化マグネシウムのうち少なくとも１つの焼成物を含んでおり、ＢＥＴ比表面積が８５ｍ２／ｇ以上であり、かつ結晶子サイズが１１０Å以下である。本発明の実施形態に係る水処理用マグネシウム剤の製造方法は、塩基性炭酸マグネシウムを５００〜７００℃の範囲の温度で焼成することによって、または水酸化マグネシウムを４５０〜６５０℃の範囲の温度で焼成することによって、マグネシウム剤を得る方法である。
【００２７】
［マグネシウム剤］
本実施形態に係る水処理方法で用いられるマグネシウム剤を製造する原料としては、塩基性炭酸マグネシウム（ｍＭｇＣＯ３・Ｍｇ（ＯＨ）２・ｎＨ２Ｏ）および水酸化マグネシウム（Ｍｇ（ＯＨ）２）のうち少なくとも１つである。なお、塩基性炭酸マグネシウムは、Ｍｇ（ＯＨ）２に対し、ｍが３〜５、ｎが３〜７となるものである。
【００２８】
原料を焼成する際の温度としては、塩基性炭酸マグネシウムが原料の場合、５００〜７００℃の範囲であり、５００〜６５０℃の範囲が好ましく、５５０〜６５０℃の範囲がより好ましい。水酸化マグネシウムが原料の場合、４５０〜６５０℃の範囲であり、４５０〜５５０℃の範囲がより好ましい。この範囲の温度で原料を焼成することにより、脱水反応により原料中の水和水や水酸基等が脱離し、塩基性炭酸マグネシウムが原料の場合は、脱炭酸反応により炭酸も脱離し、酸化マグネシウムを主要成分とする物質が生成する。焼成による水和水、水酸基、炭酸等の脱離により、この物質は比表面積が大きなもの（例えば、ＢＥＴ比表面積が８０ｍ２／ｇ以上）となると考えられる。一方で、得られた酸化マグネシウムを主要成分とするマグネシウム剤の結晶子サイズは、７００℃を超える温度で焼成した場合よりも小さく、結晶度は低い。このように、比表面積が大きい、結晶度が低い等の理由で、水中において従来の酸化マグネシウムよりも速く溶解できると考えられる。焼成温度が５００℃未満では、水和水、水酸基、炭酸等を十分脱離させることができない等の原因で、比表面積が小さく、水中での溶解速度が高くならないと考えられる。一方、焼成温度が７００℃を超える温度では、酸化マグネシウムを主要成分とする物質の結晶度が高く、水中で溶解しにくくなると考えられる。
【００２９】
焼成時間は、塩基性炭酸マグネシウムが原料の場合、焼成による重量減少が原料の重量の５０％以上となる時間、好ましくは５０％以上６５％以下となる時間であり、水酸化マグネシウムが原料の場合、焼成による重量減少が原料の重量の２５％以上となる時間、好ましくは２５％以上３０％未満となる時間であり、かつ、ＢＥＴ比表面積が８５ｍ２／ｇ以上、結晶子サイズが１１０Å以下となる時間であることが好ましい。
【００３０】
焼成に用いる原料の塩基性炭酸マグネシウム、水酸化マグネシウムは、水和水、水酸基、炭酸等を十分脱離させるために、粉末状（例えば、体積平均粒径で０．５μｍ〜３０μｍ）、顆粒状（例えば、体積平均粒径で０．５μｍ〜２μｍ）のものを用いることが好ましい。
【００３１】
このようにして得られたマグネシウム剤のＢＥＴ比表面積は、例えば、８０ｍ２／ｇ以上であり、８５ｍ２／ｇ以上であることが好ましく、１００ｍ２／ｇ以上であることがより好ましい。ＢＥＴ比表面積の上限は、特に制限はなく、大きければ大きいほどよい。マグネシウム剤のＢＥＴ比表面積が８０ｍ２／ｇ未満であると、水中で溶解しにくくなる場合がある。マグネシウム剤のＢＥＴ比表面積は、ＪＩＳ８８３０：２０１３に基づく方法で測定することができる。
【００３２】
マグネシウム剤の結晶度を表す指標として、Ｘ線回折スペクトルの測定結果をもとにＨａｌｄｅｒ−Ｗａｇｎｅｒ法で求めた結晶子サイズを用いることができる。水に対する溶解性の点から、この結晶子サイズが１１０Å以下であることが好ましく、１００Å以下であることがより好ましい。結晶子サイズが１１０Åを超えると、結晶度が高く、水中で溶解しにくくなる場合がある。この結晶子サイズは小さければ小さいほどよい。
【００３３】
マグネシウム剤の粒径としては、体積平均粒径が１，０００μｍ以下であることが好ましく、０．５μｍ〜３０μｍの範囲であることがより好ましい。マグネシウム剤の体積平均粒径が１，０００μｍを超えると、水中においても粒子内部が十分に水と接触できず、除去対象物質の不溶化に使われない剤の割合が多くなる。除去対象物質の不溶化後の固液分離において、この未使用分は固液分離速度を高める効果はあるが、未使用分が多すぎると、除去対象物質を十分に不溶化できず、処理水質が悪化したり、除去対象物質を十分に不溶化するためにマグネシウム剤の添加量が多量になることがある。体積平均粒径が０．５μｍ未満であると、使用時に風で飛散しやすいなど取り扱いが難しくなる場合がある。
【００３４】
焼成後のマグネシウム剤の体積平均粒径が１，０００μｍを超える場合は、焼成後の体積平均粒径がこの範囲になるような粒径の原料を使用するか、焼成後に破砕または篩にかける等の方法により、粒径を調整するのがよい。
【００３５】
［水処理方法］
本実施形態に係る水処理方法で用いられるマグネシウム剤は、水中に添加されると、一部は溶解してマグネシウムイオンと水酸化物イオンとなり、被処理水のｐＨが高くなる。このとき、マグネシウムイオンと不溶物を形成して共沈する物質であれば、上記マグネシウム剤による除去対象物質となる。また、被処理水のｐＨが高くなり、マグネシウムイオンと水酸化物イオンとが水酸化マグネシウムの不溶物を形成するが、この不溶物に吸着する物質も除去対象物質となる。すなわち、被処理水に含まれる除去対象物質としては、上記マグネシウム剤と不溶物を形成したり、不溶化した水酸化マグネシウム等に吸着して不溶化されるものであればよく、特に制限はないが、ホウ素（例えば、ホウ酸イオン）、フッ素（例えば、フッ化物イオン）、セレン（例えば、セレン酸イオン（ＳｅＯ４２−：６価セレン）、亜セレン酸イオン（ＳｅＯ３２−：４価セレン））、重金属（例えば、鉄、鉛、銅、クロム、カドミウム、水銀、亜鉛、ヒ素、マンガン、ニッケル等）もしくはそれらの化合物（例えば、ヒ酸）、またはシリカのうちの少なくとも１つであることが好ましい。
【００３６】
被処理水は、上記の除去対象物質のうちの少なくとも１つを含む水であればよく、特に制限はない。被処理水が上記の除去対象物質のうちの２つ以上を含む水である場合に、本実施形態に係る水処理方法が好適に適用される。被処理水としては、処理後に公共用水域等へ放流することを前提とした排水、または、利用後に逆浸透膜等の精製手段を用いて溶解性物質を除去して再利用することを前提とした水でもよい。前者の例としては、石炭火力発電所の脱硫排水やめっき排水、ガラス製造排水等が挙げられる。後者の場合、各種産業の工場での水回収システム内の水が対象となり、逆浸透膜処理工程の前段で本実施形態に係る水処理方法が実施され、逆浸透膜等の閉塞の原因となるシリカ等を低減することが主な目的となる。なお、本実施形態に係る水処理方法で用いられるマグネシウム剤は、水中の懸濁物質を凝集することができるため、被処理水には、除去対象物質以外の懸濁物質を含んでもよい。
【００３７】
被処理水中の除去対象物質の含有量は、例えば、０．０１〜５０ｍｍｏｌ／Ｌの範囲であり、懸濁物質の含有量は、例えば、５０〜１，０００ｍｇ／Ｌの範囲である。
【００３８】
また、被処理水中のホウ素の含有量は、例えば、１０ｍｇ／Ｌ〜５５０ｍｇ／Ｌの範囲であり、好ましくは２０ｍｇ／Ｌ〜５００ｍｇ／Ｌの範囲である。被処理水中のフッ素の含有量は、例えば、１５ｍｇ／Ｌ〜９５０ｍｇ／Ｌの範囲であり、好ましくは２０ｍｇ／Ｌ〜１００ｍｇ／Ｌの範囲である。被処理水中のセレンの含有量は、例えば、０．１ｍｇ／Ｌ〜１０ｍｇ／Ｌの範囲であり、好ましくは０．２ｍｇ／Ｌ〜２ｍｇ／Ｌの範囲である。被処理水中の重金属の含有量は、例えば、０．１ｍｇ／Ｌ〜１００ｍｇ／Ｌの範囲であり、好ましくは０．１ｍｇ／Ｌ〜２０ｍｇ／Ｌの範囲である。被処理水中のシリカの含有量は、例えば、１０ｍｇ／Ｌ〜１２０ｍｇ／Ｌの範囲であり、好ましくは４０ｍｇ／Ｌ〜１２０ｍｇ／Ｌの範囲である。本実施形態に係る水処理方法は、特に、１００ｍｇ／Ｌ以上の高濃度のホウ素を含む被処理水に好適に適用することができる。
【００３９】
本実施形態に係る水処理方法は、塩基性炭酸マグネシウムを５００〜７００℃の範囲の温度で焼成したマグネシウム剤、および水酸化マグネシウムを４５０〜６５０℃の範囲の温度で焼成したマグネシウム剤のうち少なくとも１つを、除去対象物質を含む被処理水に添加する工程（添加工程）を含む。本実施形態に係る水処理方法は、被処理水へのマグネシウム剤の添加後に除去対象物質の不溶化反応を行う工程（不溶化工程）、不溶化工程で不溶化された不溶化物を固液分離する工程（固液分離工程）を含んでもよい。
【００４０】
添加工程において、マグネシウム剤を粉体のまま被処理水に添加してもよいし、マグネシウム剤を一度、除去対象物質や懸濁物質の含有量が少ない清澄な水（例えば、工業用水や本実施形態に係る水処理方法で処理した処理水等が挙げられ、それらを中性付近（例えばｐＨ６〜８）のｐＨに調整した水）に添加し、その水を被処理水に添加してもよいが、操作が簡易である等の点から、マグネシウム剤を粉体のまま被処理水に添加することが好ましい。
【００４１】
添加されたマグネシウム剤は直ちに被処理水内によく分散させた方が効果をより発揮しやすいことから、被処理水へのマグネシウム剤の添加は、撹拌装置等によって被処理水が良く撹拌された状態で行うのがよい。
【００４２】
添加工程におけるマグネシウム剤の添加量は、被処理水中の除去対象物質の種類、濃度、および要求される処理水質（対象物質除去率）、共存物質等により異なるが、固液分離工程の前における被処理水のｐＨが１０以上、好ましくは１０．５以上になるような量を添加するのがよい。
【００４３】
例えば、被処理水に除去対象物質としてホウ素化合物（ホウ酸）が５００ｍｇ−Ｂ／Ｌ含有され、海域排水基準２３０ｍｇ−Ｂ／Ｌ以下まで低減する場合、上記マグネシウム剤を被処理水に７．５〜１０ｇ／Ｌ添加すればよい。
【００４４】
不溶化工程は、マグネシウム剤の添加後、マグネシウムと除去対象物質とを反応させて、除去対象物質を不溶化させる工程である。本工程では、被処理水のｐＨを監視し、固液分離工程に移行する前のｐＨが１０以上、好ましくは１０．５以上となるようにするのがよい。
【００４５】
不溶化工程における反応温度は、例えば、被処理水が０℃以上で凍結しなければよいが、温度が高いほど除去対象物質の除去性能は良く、好ましくは１５℃以上であり、より好ましくは２０℃〜４０℃の範囲である。
【００４６】
不溶化工程における反応時間は、除去対象物質の不溶化が十分に行われればよく、特に制限はないが、例えば、１分〜７２０分の範囲、好ましくは、１０〜１２０分の範囲である。不溶化工程における反応時間が１分未満であると、除去対象物質の不溶化が十分に行われない場合があり、７２０分を超えても、除去対象物質のそれ以上大きな低減効果が得られない場合がある。
【００４７】
固液分離工程における固液分離方法としては、不溶化物と処理水とを分離できる方法であればよく、特に制限はない。固液分離方法としては、沈殿分離が最も簡易な操作であり好ましいが、微細気泡を供給して浮上分離させてもよいし、精密ろ過膜等による膜ろ過で行ってもよい。また、ろ布による真空吸引ろ過や加圧ろ過操作を行ってもよい。分離した固形分を含有したスラリをさらに、ろ布等を用いて真空吸引や加圧ろ過でろ過し、固液分離を行ってもよい。
【００４８】
なお、不溶化工程の後、固液分離工程の前で、固液分離工程における不溶化物の固液分離速度を高めるため、高分子凝集剤等の凝集剤を被処理水に添加し、不溶化物を凝集して、径が大きく強度の強い粒状物に成長させる工程（凝集工程）を設けてもよい。
【００４９】
凝集工程で用いられる凝集剤としては、無機凝集剤、高分子凝集剤等が挙げられ、高分子凝集剤としては、例えば、カチオン性のポリアクリルアミド等が挙げられる。高分子凝集剤等の凝集剤の添加量は、例えば、１〜１０ｍｇ／Ｌの範囲、反応時間は、例えば３〜１５分の範囲である。
【００５０】
本実施形態に係る水処理方法で得られた処理水は、海洋等の公共用水域等へ放流されてもよいし、再利用されてもよい。
【００５１】
本実施形態に係る水処理方法で得られた処理水中の除去対象物質の含有量は、例えば、３０ｍｍｏｌ／Ｌ以下であり、懸濁物質の含有量は、例えば、２０ｍｇ／Ｌ以下である。
【００５２】
また、処理水中のホウ素の含有量は、例えば、２５０ｍｇ／Ｌ以下であり、好ましくは２００ｍｇ／Ｌ以下である。処理水中のフッ素の含有量は、例えば、１５ｍｇ／Ｌ以下であり、好ましくは８ｍｇ／Ｌ以下である。処理水中のセレンの含有量は、例えば、０．１ｍｇ／Ｌ以下であり、好ましくは０．０５ｍｇ／Ｌ以下である。処理水中の重金属の含有量は、例えば、２ｍｇ／Ｌ以下であり、好ましくは１ｍｇ／Ｌ以下である。処理水中のシリカの含有量は、例えば、２０ｍｇ／Ｌ以下であり、好ましくは１０ｍｇ／Ｌ以下である。本実施形態に係る水処理方法により、特に、５００ｍｇ／Ｌ以上の高濃度のホウ素を含む被処理水から、ホウ素の含有量が２５０ｍｇ／Ｌ以下の処理水を得ることができる。
【実施例１】
【００５３】
以下、実施例および比較例を挙げ、本発明をより具体的に詳細に説明するが、本発明は、以下の実施例に限定されるものではない。
【００５４】
＜実施例１−１〜１−５，２−１〜２−５、比較例１−１〜１−５，２−１〜２−２＞
［マグネシウム剤の調製］
塩基性炭酸マグネシウム（和光純薬工業社製、重質）５ｇを１０測りとり、それぞれ、４００℃（比較例１−１）、４５０℃（比較例１−２）、５００℃（実施例１−１）、５５０℃（実施例１−２）、６００℃（実施例１−３）、６５０℃（実施例１−４）、７００℃（実施例１−５）、８００℃（比較例１−３）、９００℃（比較例１−４）、１０００℃（比較例１−５）で、各温度に達してから１時間、電気炉内で焼成した。また、水酸化マグネシウム（和光純薬工業社製）５ｇを７つ測りとり、それぞれ、４００℃（比較例２−１）、４５０℃（実施例２−１）、５００℃（実施例２−２）、５５０℃（実施例２−３）、６００℃（実施例２−４）、６５０℃（実施例２−５）、７００℃（比較例２−２）で、各温度に達してから１時間、電気炉内で焼成した。
【００５５】
焼成後、放冷し、得られたそれぞれのマグネシウム剤のＢＥＴ比表面積を、ＪＩＳ８８３０：２０１３に基づく方法により島津製作所社製の比表面積測定装置（ＡＳＡＰ２０１０）で測定した。
【００５６】
さらに、各温度で焼成したマグネシウム剤の結晶状態を確認するため、Ｘ線回析装置（株式会社リガク製、ＲＩＮＴ  Ｕｌｔｉｍａ  ＩＩＩ）で、Ｘ線回析（ＸＲＤ）スペクトルを測定した。なお、Ｘ線回析スペクトルの測定においては、酸化マグネシウムのピーク出現位置（横軸２θ（θ：ブラック角））の確認のため、酸化マグネシウム（和光純薬工業社製、和光一級、重質）のＸ線回析スペクトルを比較参照として測定した。このスペクトルの２θ＝４２．９°および６２．２°のピークから、けい素（粉末、４Ｎ、関東化学社製、高純度）のスペクトルを外部標準として、Ｈａｌｄｅｒ−Ｗａｇｎｅｒ法により結晶子サイズを計算した。なお、Ｈａｌｄｅｒ−Ｗａｇｎｅｒ法は、ピークの積分幅を元に、（β／ｔａｎθ）２＝（Ｋλ／Ｌ）×［β／（ｔａｎθ×ｓｉｎθ）］＋１６×ｅ２で表されるグラフをプロットし、傾き（Ｋλ／Ｌ）から結晶子サイズを計算する方法である。ここで、βはピークの積分幅、θはブラッグ角、ＫはＳｃｈｅｒｒｅｒ定数、Ｌは結晶子サイズ、λはＸ線の波長、ｅは格子歪である。
【００５７】
焼成前後のマグネシウム剤の重量とその減量率（減量率（％）＝（焼成前重量−焼成後重量）÷焼成前重量×１００）、ＢＥＴ比表面積（ｍ２／ｇ）、結晶子サイズ（Å）を表１，２に示し、Ｘ線回析スペクトルを図１，２に示す。
【００５８】
【表１】
2018149520.tif 000002
【００５９】
表１に示すように、塩基性炭酸マグネシウムを原料とした場合、比較例１−１の焼成温度４００℃では減量率が２６．８％と他の焼成温度の減量率よりも小さく、焼成温度４５０℃（比較例１−２）では減量率は５１．２％と急激に大きくなっていることから、比較例１−１の４００℃では炭酸等がマグネシウム剤の中に残留していると考えられる。実施例１−１以降の焼成温度５００℃以上では焼成温度上昇に伴う減量率の増加は小さいことから、焼成温度５００℃以上では水分、炭酸等が十分に気化したことが推定される。
【００６０】
図１に示すように、焼成温度５００℃以上のＸＲＤスペクトルには、比較参照として測定した既知の酸化マグネシウムのスペクトルと同じく、２θ＝４２°，６２°にピークが現れた。このことから焼成温度５００℃以上（実施例１−１〜１−５および比較例１−３〜１−５）では、いずれも酸化マグネシウムが主成分であることが確認された。
【００６１】
表１に示すように、マグネシウム剤の比表面積について、比較例１−１〜１−２の焼成温度４５０℃以下では、ＢＥＴ比表面積が３６．０ｍ２／ｇ以下と小さいのに対し、焼成温度が５００℃〜７００℃の実施例１−１〜１−５ではＢＥＴ比表面積は大きく、８５．４〜１４８ｍ２／ｇであった。なお、焼成温度が７００℃を超えるとＢＥＴ比表面積は小さくなる傾向にあり、焼成温度８００℃以上の比較例１−３〜１−５のＢＥＴ比表面積は１１９ｍ２／ｇ以下であった。
【００６２】
一方、マグネシウム剤の結晶の大きさについて、ＸＲＤスペクトルをもとにＨａｌｄｅｒ−Ｗａｇｎｅｒ法で計算した結晶子サイズを見ると、焼成温度が高くなるほど大きくなる傾向にあり、焼成温度４５０℃以下（比較例１−１〜１−２）では３６．１Å以下であるのに対し、焼成温度５００〜７００℃（実施例１−１〜１−５）では５４．０〜９７．４Åであり、焼成温度８００℃以上（比較例１−３〜１−５）では２０１Å以上であった。
【００６３】
【表２】
2018149520.tif 000003
【００６４】
表２に示すように、水酸化マグネシウムを原料とした場合、比較例２−１の焼成温度４００℃では減量率が１２．６％と他の焼成温度の減量率よりも小さく、焼成温度４５０℃（実施例２−１）では減量率は２７．０％と急激に大きくなっていることから、比較例２−１の４００℃では未脱水の水酸化マグネシウムがマグネシウム剤の中に残留していると考えられる。実施例２−１以降の焼成温度４５０℃以上では焼成温度上昇に伴う減量率の増加は小さいことから、焼成温度４５０℃以上では十分脱水したことが推定される。
【００６５】
図２に示すように、焼成温度４５０℃以上のＸＲＤスペクトルには、比較参照として測定した既知の酸化マグネシウムのスペクトルと同じく、２θ＝４２°，６２°にピークが現れた。このことから焼成温度４５０℃以上（実施例２−１〜２−５および比較例２−２）では、いずれも酸化マグネシウムが主成分であることが確認された。
【００６６】
表２に示すように、マグネシウム剤の比表面積について、比較例２−１の焼成温度４００℃ではＢＥＴ比表面積が８１．９ｍ２／ｇ以下と小さいのに対し、焼成温度が４５０℃〜６５０℃の実施例２−１〜２−５ではＢＥＴ比表面積は大きく、１１１〜２２９ｍ２／ｇであった。なお、焼成温度が５５０℃を超えるとＢＥＴ比表面積は小さくなる傾向にあり、焼成温度７００℃以上の比較例２−２のＢＥＴ比表面積は７６．４ｍ２／ｇであった。
【００６７】
一方、マグネシウム剤の結晶の大きさについて、ＸＲＤスペクトルをもとにＨａｌｄｅｒ−Ｗａｇｎｅｒ法で計算した結晶サイズを見ると、焼成温度が高くなるほど大きくなる傾向にあり、焼成温度４００℃（比較例２−１）では５４．８Å以下であるのに対し、焼成温度４５０〜６５０℃（実施例２−１〜２−５）では６４．１〜１０７Åであり、焼成温度７００℃（比較例２−２）では１５８Åであった。
【００６８】
［水処理方法］
ここでは、ホウ素含有水を対象に、塩基性炭酸マグネシウムまたは水酸化マグネシウムを各温度で焼成したマグネシウム剤で水処理を行った。
【００６９】
（操作手順）
ホウ素含有水は、蒸留水に、ホウ酸を、ホウ素濃度が約５００ｍｇ／Ｌとなるよう添加し、さらにｐＨが７．０になるよう水酸化カリウムを添加して調製した。ホウ素含有水各３００ｍＬを１０個のビーカに用意し、これらを被処理水（水温約２０℃）とした。
【００７０】
各被処理水を撹拌しながら、それぞれに、実施例１−１〜１−５，２−１〜２−５および比較例１−１〜１−５，２−１〜２−２の製造方法で作製したマグネシウム剤の粉末をそれぞれ７．４６ｇ添加し、添加から７２０分間撹拌を継続しながら反応させた。この間、被処理水のｐＨをｐＨセンサで測定し続けるとともに、添加から１分後〜７２０分後（撹拌停止直前）に適宜、被処理水を０．５ｍＬ採水した。この採取した水は直ちに口径０．１μｍのフィルタでろ過して不溶物を除去し、各反応時間における水中の残留ホウ素の濃度の分析試料とした。
【００７１】
さらに、７２０分の撹拌停止後、被処理水３００ｍＬを直ちに、口径０．４５μｍのろ紙で吸引ろ過した。このろ過に要する時間（秒）を計測した。
【００７２】
なお、被処理水中の残留ホウ素の濃度は、ＪＩＳ  ０１０２に規定される方法に基づき、ＩＣＰ発光分析装置（Ｓｅｉｋｏ  Ｉｎｓｔｒｕｍｅｎｔｓ製、ＳＰＳ７８００型）を用いてＩＣＰ発光法で分析した。
【００７３】
（結果）
［塩基性炭酸マグネシウムを原料に焼成したマグネシウム剤を用いた場合］
塩基性炭酸マグネシウムを原料に焼成した各マグネシウム剤を添加して反応後１２０分後までの被処理水のｐＨの測定結果を図３に、被処理水中の溶存ホウ素を分析し、溶存ホウ素の残留率（被処理水中のホウ素に対する割合）を算出した結果を図４に示す。また、７２０分の反応後のろ紙によるろ過に要した時間を表３に示す。
【００７４】
【表３】
2018149520.tif 000004
【００７５】
各温度で焼成したマグネシウム剤を添加後のｐＨは、図３に示すように、各実施例１−１〜１−５では、反応１０分で１０．６以上となり、以後１０．６〜１０．８の範囲で推移した。焼成温度の低い比較例１−１〜１−２では反応１０分以後は１０．５以上となり１０．５〜１０．７で推移したが、焼成温度の高い比較例１−３〜１−５では３０分後で１０．２〜１０．４、１２０分後も１０．３〜１０．４であった。
【００７６】
このとき被処理水中の溶存ホウ素残留率は、図４に示すように、焼成温度５００〜７００℃の実施例１−１〜１−５では、３０分で６４〜７２％、６０分で５０〜６２％、１２０分で２８〜５０％であった。これに対し、比較例１−１〜１−５では、反応３０分で８８〜１００％、６０分で７７〜１００％、１２０分で５９〜９７％であった。１２０分まででみると、同一反応時間での溶存ホウ素残留率は実施例１−１〜１−５のほうが比較例より顕著に低いことから、ホウ素の不溶化速度は、焼成温度５００〜７００℃のマグネシウム剤を添加した実施例１−１〜１−５のほうが明らかに高いと言える。
【００７７】
なお、７２０分という長時間反応させた後の溶存ホウ素の残留率は、実施例１−１〜１−５で２１〜３５％であった。比較例も焼成温度１０００℃の比較例１−５以外は１９〜４０％であり、実施例とは大きな差は見られなかった（比較例１−５の溶存ホウ素残留率は６０％）。
【００７８】
しかしながら、７２０分の反応後の被処理水をろ紙で吸引したときのろ過時間（ろ過に要した時間）は、表３に示すように、焼成温度４００〜４５０℃の比較例１−１〜１−２では１２０〜１８０秒要したのに対し、実施例１−１〜１−５および比較例１−３〜１−５は３２〜５０秒であった。すなわち、焼成温度５００〜７００℃のマグネシウム剤を使用することで、不溶物の固液分離速度は顕著に高くなることが確認された。
【００７９】
これらの結果から、高いホウ素除去速度を有し、かつ高い固液分離速度も有するのは、塩基性炭酸マグネシウムを原料とし５００〜７００℃で焼成して得たマグネシウム剤を添加した実施例１−１〜１−５であることが示された。また、ＢＥＴ比表面積が８５ｍ２／ｇ以上であり、かつ結晶子サイズが１１０Å以下であるマグネシウム剤が好ましいことも示された。
【００８０】
［水酸化マグネシウムを原料に焼成したマグネシウム剤を用いた場合］
水酸化マグネシウムを原料に焼成した各マグネシウム剤を添加して反応１２０分後までの被処理水のｐＨの測定結果を図５に、被処理水中の溶存ホウ素を分析し、溶存ホウ素の残留率（被処理水中のホウ素に対する割合）を算出した結果を図６に示す。また、１２０分の反応後のろ紙によるろ過に要した時間を表４に示す。
【００８１】
【表４】
2018149520.tif 000005
【００８２】
各温度で焼成したマグネシウム剤を添加後のｐＨは、図５に示すように、各実施例２−１〜２−５では、反応１０分で１０．３以上となり、以後１０．３〜１０．７の範囲で推移した。焼成温度の低い比較例２−１や焼成温度の高い比較例２−２では反応１０分で１０．２〜１０．３となり１０．３〜１０．４で推移し、実施例よりやや低いｐＨで推移した。
【００８３】
このとき被処理水中の溶存ホウ素残留率は、図６に示すように、焼成温度４５０〜６００℃の実施例２−１〜２−５で、３０分で６７〜８０％、６０分で４８〜６６％、１２０分で２７〜４８％であった。これに対し、比較例２−１および２−２では、反応３０分で８７％、６０分で７５〜７７％、１２０分で５９〜６４％であった。１２０分まででみると、残留ホウ素は実施例２−１〜２−５のほうが顕著に低いことから、ホウ素の不溶化速度は、焼成温度４５０〜６５０℃のマグネシウム剤を添加した実施例２−１〜２−５のほうが明らかに高いと言える。
【００８４】
なお、７２０分という長時間反応させた後の溶存ホウ素の残留率は、実施例２−１〜２−５で１６〜２４％であった。比較例２−２は１７％で実施例と同等となったが、比較例２−１は５６％で実施例と大きな差があった。
【００８５】
７２０分の反応後の被処理水をろ紙で吸引したときのろ過時間（ろ過に要した時間）は、表４に示すように、実施例２−１〜２−５および比較例２−１〜２−２とも２８〜５０秒であったが、実施例１−１〜１−５のろ過時間と比較すると大幅に短いろ過時間であった。すなわち、焼成温度４５０〜６５０℃のマグネシウム剤を使用することで、高い固液分離速度が得られることが確認された。
【００８６】
これらの結果から、高いホウ素除去速度を有し、かつ高い固液分離速度も有するのは、水酸化マグネシウムを原料とし４５０〜６５０℃で焼成して得たマグネシウム剤を添加した実施例２−１〜２−５であることが示された。また、ＢＥＴ比表面積が８５ｍ２／ｇ以上であり、かつ結晶子サイズが１１０Å以下であるマグネシウム剤が好ましいことも示された。
【００８７】
このように、塩基性炭酸マグネシウムを５００〜７００℃の範囲の温度で焼成したマグネシウム剤、および水酸化マグネシウムを４５０〜６５０℃の範囲の温度で焼成したマグネシウム剤のうち少なくとも１つを用いた実施例では、除去対象物質を含む水から、除去対象物質を短時間で不溶化、固液分離し、良好な水質の処理水を得て、分離した固形物を効率的に減容化できることが示された。
【図１】
2018149520.tif 000006
【図２】
2018149520.tif 000007
【図３】
2018149520.tif 000008
【図４】
2018149520.tif 000009
【図５】
2018149520.tif 000010
【図６】
2018149520.tif 000011